СВЕТОИЗЛУЧАЮЩЕЕ УСТРОЙСТВО С ПО МЕНЬШЕЙ МЕРЕ ОДНИМ КЕРАМИЧЕСКИМ СФЕРИЧЕСКИМ ПРЕОБРАЗУЮЩИМ МАТЕРИАЛОМ

1. Светоизлучающее устройство, содержащее по меньшей мере один источник (40) света и по меньшей мере один керамический сферический преобразующий цвет материал (10) со средним диаметром от ≥100 до ≤2500 мкм.
2. Светоизлучающее устройство по п.1, в котором среднее отклонение формы по меньшей мере одного керамического сферического преобразующего цвет материала (10) от идеальной сферической формы составляет ≤10%.
3. Светоизлучающее устройство по п.1 или 2, в котором по меньшей мере один керамический сферический преобразующий цвет материал (10) имеет плотность ≥95 и ≤100% теоретической плотности соответствующего монокристалла.
4. Светоизлучающее устройство по п.1, в котором диаметры сфер по меньшей мере одного керамического сферического преобразующего материала (10) подчиняются по существу логарифмически нормальному распределению с шириной s≤0,1.
5. Светоизлучающее устройство по п.1, в котором по меньшей мере один керамический сферический преобразующий цвет материал (10) имеет шероховатость поверхности ≥0,001 и ≤1 мкм.
6. Светоизлучающее устройство по п.1, в котором по меньшей мере один керамический сферический преобразующий цвет материал (10) является, по существу, изготовленным из материала, выбранного из группы, содержащей
1-x-y-a-b
x
y
3
1-z-c
z
c
5
12-c
c
a
b
(LuYGd)(AlGaSi)ON:CePr, где 0≤x≤1; 0≤y≤1; 0≤z≤0,1; 0<a≤0,2; 0<b≤0,1 и 0<c<1;
1-x-y
x
y
2-z
5-a
a
8-a
a
z
2+
(SrBaCa)SiAlNO:Eu , где 0≤а≤5; 0<x≤1; 0≤y≤1 и 0<z≤0,1;
1-a-b
b
c
x
y
z
a
2+
(SrCaBa)SiNO:Eu , где 0,002≤а≤0,2; 0,0≤b≤0,25; 0,0≤c≤0,25; 1,5≤x≤2,5; 1,5≤y≤2,5; 1,5≤z≤2,5;
1-u-v-x
v
x
2
4
u
(SrCaBa)(SiO):Eu, где 0≤x≤1; 0≤u≤0,1; 0≤v≤1;
1-x-y
x
y
2+
(CaSr)S:Eu , где 0≤x≤1; 0≤y≤0,01;
1-x-y-z
x
y
z
1-n
1-a+b
a
1-b
3-b
b
n
(CaSrBaMg)(AlB)SiNO:RE, где 0≤x≤1; 0≤y≤1; 0≤z≤1, 0≤a≤1; 0<b≤1 и 0,002≤n≤0,2 и RE выбирается из Eu и/или Се;
x
12(m+n)
m+n
n
16-n
v+
M SiAlON, где x=m/v и M является металлом, предпочтительно выбираемым из группы, содержащей Li, Mg, Ca, Y, Sc, Ce, Pr, Nf, Sm, Eu, Gd, Tb, Dy, Ho, Er, Tm, Yb, Lu или смеси их;
или смеси их.
7. Светоизлучающее устройство по п.1, в котором по меньшей мере один керамический сферический преобразующий цвет материал (10) по меньшей мере частично окружен материалом (16) матрицы с n (показателем преломления) ≥1,3.
8. Способ получения по меньшей мере одного керамического сферического преобразующего цвет материала (10) по любому из пп.1-7, содержащий этапы, на которых
(а) предварительно формируют материал из по меньшей мере одного керамического сферического преобразующего цвет материала (10),
(b) прессуют предварительно сформированный материал из по меньшей мере одного керамического сферического преобразующего цвет материала (10),
(с) при желании осуществляют вторичную обработку по меньшей мере одного керамического сферического преобразующего цвет материала (10), сформированного на этапе (b).
9. Способ получения по меньшей мере одного керамического сферического преобразующего цвет материала (10) по любому из пп.1-7, содержащий этап напыления-сушки.
10. Система, содержащая светоизлучающее устройство по любому из пп.1-7 и/или по меньшей мере один керамический сферический преобразующий цвет материал (10), полученный в соответствии со способом по пп.8 и 9, при этом система используется в одной или нескольких из следующих областей применения:
офисные осветительные системы,
бытовые прикладные системы,
производственные осветительные системы,
домашние осветительные системы,
направленные осветительные системы,
системы для местного освещения,
театральные осветительные системы,
волоконно-оптические прикладные системы,
проекционные системы,
дисплейные системы с самоосвещением,
пиксельные дисплейные системы,
сегментные дисплейные системы,
системы предупредительной сигнализации,
медицинские осветительные прикладные системы,
индикаторные знаковые системы, и
декоративные осветительные системы,
мобильные системы,
автомобильные системы,
оранжерейные осветительные системы.